(57)【特許請求の範囲】
【請求項１】
外部磁界に対して磁化方向のなす相対角度が変化する第１及び第２の磁性層と、
前記第１の磁性層と前記第２の磁性層との間に位置するスペーサ層と、を有し、
前記スペーサ層は、酸化ガリウムを主成分とし、マグネシウム、亜鉛、インジウム、及びアルミニウムからなる群から選択された少なくとも１つの金属元素を含む主スペーサ層と、前記主スペーサ層と前記第１の磁性層との間に位置し、銅もしくは少なくとも一部が酸化された銅、または亜鉛もしくは少なくとも一部が酸化された亜鉛からなる第１の非磁性層と、前記主スペーサ層と前記第２の磁性層との間に位置し、銅もしくは少なくとも一部が酸化された銅、または亜鉛もしくは少なくとも一部が酸化された亜鉛からなる第２の非磁性層と、を有する、磁気抵抗効果素子。
【請求項２】
前記主スペーサ層は前記群から選択された１つの前記金属元素を含み、前記主スペーサ層におけるガリウムと前記１つの金属元素の合計含有量に対する前記１つの金属元素の含有量の比は、１％原子分率以上３０％原子分率以下である、請求項１に記載の磁気抵抗効果素子。
【請求項３】
前記主スペーサ層は前記群から選択された２以上の前記金属元素を含み、前記主スペーサ層におけるガリウムと前記２以上の金属元素の合計含有量に対する前記２以上の金属元素の合計含有量の比は、１％原子分率以上３０％原子分率以下である、請求項１に記載の磁気抵抗効果素子。
【請求項４】
請求項１から３のいずれか１項に記載の磁気抵抗効果素子を有する磁気ヘッド。
【請求項５】
前記第１の磁性層と前記第２の磁性層の一方が、外部磁界に対して磁化方向が変化する磁化自由層であり、他方が、外部磁界に対して磁化方向が固定された磁化固定層であり、
前記磁気抵抗効果素子のトラック幅方向両側に設けられ、前記磁化自由層に前記トラック幅方向のバイアス磁界を印加する一対のバイアス磁界印加層を有する、請求項４に記載の磁気ヘッド。
【請求項６】
前記第１の磁性層と前記第２の磁性層が共に、外部磁界に対して磁化方向が変化する磁化自由層であり、
媒体対向面から見て前記磁気抵抗効果素子の裏面側に設けられ、前記第１及び第２の磁性層に前記媒体対向面と直交する方向のバイアス磁界を印加するバイアス磁界印加層を有する、請求項４に記載の磁気ヘッド。
【請求項７】
請求項４から６のいずれか１項に記載の磁気ヘッドを有する磁気ヘッドスライダ。
【請求項８】
請求項４から６のいずれか１項に記載の磁気ヘッドを有するヘッドジンバルアセンブリ。
【請求項９】
請求項４から６のいずれか１項に記載の磁気ヘッドを有するハードディスクドライブ装置。
【発明の詳細な説明】
【技術分野】
【０００１】
本発明は磁気抵抗効果素子に関し、特に、スペーサ層の構成に関する。
【背景技術】
【０００２】
ハードディスクドライブ（ＨＤＤ）の高記録密度化に伴い、高感度、高出力の再生ヘッドが要求されている。このような再生ヘッドの一つとしてスピンバルブヘッドが開発されている。スピンバルブヘッドは、非磁性金属層と、非磁性金属層の両面に非磁性金属層に接して位置する一対の強磁性層と、を有している。強磁性層の一方は磁化方向が一方向に固定されており（以下、このような層を磁化固定層という）、他方は磁化方向が外部磁界に応答して自由に回転する（以下、このような層を磁化自由層という）。外部磁界が印加されると磁化固定層と磁化自由層との間のスピンの相対角度が変化し、磁気抵抗変化が実現される。磁化固定層は典型的には、反強磁性層の交換結合力を利用して磁化方向が固定されている。本明細書では、上記一対の強磁性層やスペーサ層が積層されたスタック（積層体）を磁気抵抗効果素子（ＭＲ素子）という。
【０００３】
一方、更なる高記録密度化を実現するためにはリードギャップ（上下シールド層間の間隔、ないし磁気抵抗効果素子の積層方向における高さ）の縮小が必要である。しかし、リードギャップを２０ｎｍ程度まで縮小する場合、反強磁性層をリードギャップ内に配置することが困難となる。このため、一対の磁化自由層をスペーサ層の両側に配置する構成が開発されている。この構成によれば反強磁性層が不要であるため、リードギャップの縮小の実現が容易となる。
【０００４】
いずれの構成においても、高記録密度化を実現するためには、リードギャップだけでなく、磁気抵抗効果素子の平面積、すなわち、磁気抵抗効果素子を構成する各層の膜面と平行な断面における磁気抵抗効果素子の断面積を小さくすることが必要である。例えば、１Ｔｂｉｔｓ/ｉｎ2の記録密度を実現するためには、素子サイズを２５ｎｍ×２５ｎｍ以下に抑えることが望ましい。特に、磁気抵抗効果素子のトラック幅方向の寸法縮小は、記録媒体のトラック間ピッチの縮小につながる。しかし、磁気抵抗効果素子の断面積を小さくしていくと、磁気抵抗効果素子の抵抗が大きくなる。磁気抵抗効果素子の抵抗が大きくなると、磁気抵抗効果素子の高周波応答特性の劣化やノイズの増大が生じ、信号対ノイズ比（Ｓ/Ｎ比）が劣化する。そのため、素子サイズを縮小する際には磁気抵抗効果素子の抵抗の増加を抑えることが重要となる。そのためには、磁気抵抗効果素子の面積抵抗（ＲＡ）を小さくすることが重要となり、１Ｔｂｉｔｓ/ｉｎ2を越える記録密度を達成するためには、面積抵抗は０.３Ωμｍ2以下とすることが望ましい。
【０００５】
このため、小さい面積抵抗と大きな磁気抵抗変化率（以下、ＭＲ変化率という）とを実現することが可能な、新規なスペーサ層の構成が検討されている。特許文献１には、ＺｎＯ層の両側にＣｕ層を配置し、ＺｎＯ層にＡｕ，Ａｇ等のＺｎよりも酸化されにくい金属を添加した３層構成のスペーサ層が開示されている。ＺｎＯ層に金属を添加することにより、低い面積抵抗を維持しつつ、大きなＭＲ変化率を実現することができる。このスペーサ層を用いた磁気抵抗効果素子では、面積抵抗を０.３Ωμｍ2以下としつつ、１２〜１３％程度のＭＲ変化率を得ることができる。
【先行技術文献】
【特許文献】
【０００６】
【特許文献１】米国特許出願公開第２００８/０１７０３３６号明細書
【発明の概要】
【発明が解決しようとする課題】
【０００７】
磁気抵抗効果素子の面積抵抗は通常、１つのウエハー内でもばらついている。ばらつきが大きいと、１つのウエハーから生産できる磁気抵抗効果素子あるいは磁気ヘッドの個数が減少し、歩留まりが悪化する問題がある。
【０００８】
本発明は、スペーサ層の構成を改善し、面積抵抗のばらつきを抑えつつ、大きなＭＲ変化率を実現することができる磁気抵抗効果素子を提供することを目的とする。
【課題を解決するための手段】
【０００９】
本発明の磁気抵抗効果素子は、外部磁界に対して磁化方向のなす相対角度が変化する第１及び第２の磁性層と、第１の磁性層と第２の磁性層との間に位置するスペーサ層とを有している。スペーサ層は、酸化ガリウムを主成分とし、マグネシウム、亜鉛、インジウム、及びアルミニウムからなる群から選択された少なくとも１つの金属元素を含む主スペーサ層と、主スペーサ層と第１の磁性層との間に位置し、銅もしくは少なくとも一部が酸化された銅、または亜鉛もしくは少なくとも一部が酸化された亜鉛からなる第１の非磁性層と、主スペーサ層と第２の磁性層との間に位置し、銅もしくは少なくとも一部が酸化された銅、または亜鉛もしくは少なくとも一部が酸化された亜鉛からなる第２の非磁性層と、を有している。
【００１０】
酸化ガリウムを主成分とする主スペーサ層を備えるスペーサ層は、銅などの金属層または酸化亜鉛等で形成された公知のスペーサ層と比べ、大きなＭＲ変化率を実現することができる。一例では、主スペーサ層に酸化亜鉛を用いた従来技術の磁気抵抗効果素子に対して２倍程度のＭＲ変化率を得ることができる。酸化ガリウムは薄膜状態では通常アモルファス状態で存在するが、アモルファス状態であっても大きなバンドギャップを持つことができ、また、スペーサ層と隣接する強磁性層との格子整合（隣接する２つの材料の格子定数が一致すること）が不要であるという利点も持っている。
【００１１】
一方、酸化ガリウムをスペーサ層に用いる場合においても、面積抵抗のばらつき、すなわち１つのウエハーから製造される磁気抵抗効果素子の面積抵抗のばらつきの問題が存在する。面積抵抗のばらつきは、酸化ガリウムの内部構造のばらつき、例えば酸素欠損のばらつきや粒界分布のばらつきに起因していると考えられる。本発明では、主スペーサ層は、マグネシウム、亜鉛、インジウム、及びアルミニウムからなる群から選択された少なくとも１つの金属元素を含んでいる。本願発明者は、このような異種金属元素を酸化ガリウムに添加することにより、酸化ガリウムの原子配置が変化し、酸化ガリウムの内部構造の均一性が高められると考えている。この結果、面積抵抗のばらつきが抑えられ、歩留まりの向上が可能となる。
【発明の効果】
【００１２】
本発明によれば、スペーサ層の構成を改善し、面積抵抗のばらつきを抑えつつ、大きなＭＲ変化率を実現することができる磁気抵抗効果素子を提供することができる。
【図面の簡単な説明】
【００１３】
【図１】第１の実施形態に係る薄膜磁気ヘッドの要部断面図である。
【図２】図１のＡ−Ａ方向、すなわち媒体対向面から見た磁気抵抗効果素子の側面図である。
【図３】第２の実施形態に係る磁気抵抗効果素子の、図１と同じ方向から見た断面図である。
【図４】第２の実施形態に係る薄膜磁気ヘッドの作動原理を示す模式図である。
【図５】第１の実施例における金属酸化物添加量と面積抵抗のばらつきとの関係を示すグラフである。
【図６】第２の実施例における金属酸化物添加量と面積抵抗のばらつきとの関係を示すグラフである。
【図７】本発明の磁気ヘッドスライダの斜視図である。
【図８】本発明のヘッドアームアセンブリの斜視図である。
【図９】本発明のヘッドスタックアセンブリの側方図である。
【図１０】本発明のハードディスク装置の平面図である。
【発明を実施するための形態】
【００１４】
本発明の実施形態に係る磁気抵抗効果素子と、その磁気抵抗効果素子を用いた薄膜磁気ヘッドのいくつかの実施形態を、図面を用いて説明する。
【００１５】
（第１の実施形態）
図１は、第１の実施形態に係る薄膜磁気ヘッド１の要部断面図を示している。薄膜磁気ヘッド１は基板Ｗ上に形成され、再生ヘッド２と記録ヘッド３とを有している。図２は、図１のＡ−Ａ方向から見た再生ヘッド２の側面図、すなわち媒体対向面Ｓにおける再生ヘッド２の層構成を示している。媒体対向面Ｓとは、薄膜磁気ヘッド１の、記録媒体Ｍと対向する面である。まず、図２を参照して、再生ヘッド２の構成について説明する。
【００１６】
再生ヘッド２は、スピンバルブタイプの磁気抵抗効果素子４と、磁気抵抗効果素子４を膜面直交方向（積層方向）Ｐに挟むように設けられた上部及び下部シールド層６，５と、磁気抵抗効果素子４のトラック幅方向Ｔ（図１においては紙面直交方向）両側に設けられたバイアス磁界印加層３２と、を有している。磁気抵抗効果素子４の先端部は図１に示すように、媒体対向面Ｓに配置されている。磁気抵抗効果素子４は、上部シールド層６と下部シールド層５との間にかかる電圧によって、センス電流Ｓが膜面直交方向Ｐに流れるようにされている。磁気抵抗効果素子４と対向する位置における記録媒体Ｍからの磁場は、記録媒体Ｍの回転につれて変化する。磁界の変化は磁気抵抗効果に基づくセンス電流Ｓの電気抵抗変化として検出される。磁気抵抗効果素子４は、この原理を利用して、記録媒体Ｍに書き込まれた磁気情報を読み出す。
【００１７】
表１には、磁気抵抗効果素子４の層構成の一例を示す。表１は、下部シールド層５から上部シールド層６まで、積層順に下から上に記載している。
【００１８】
【表１】
0005273240.tif 000002
【００１９】
磁気抵抗効果素子４は、ＮｉＦｅ層からなる下部シールド層５の上に、下地層１１、反強磁性層１２、外側磁化固定層１３、交換結合伝達層１４、内側磁化固定層１５（第１の磁性層Ｌ１）、スペーサ層１６、磁化自由層１７（第２の磁性層Ｌ２）、保護層１８がこの順に積層された層構成を有している。保護層１８はＮｉＦｅ層からなる上部シールド層６に覆われている。
【００２０】
下地層１１はＴａとＲｕの積層膜からなり、その上に積層される反強磁性層１２と外側磁化固定層１３との良好な交換結合を得るために設けられている。下地層１１は、Ｒｕの代わりにＮｉＣｒを用いて、ＴａとＮｉＣｒの積層膜から形成することもできる。外側磁化固定層１３はＩｒＭｎからなる反強磁性層１２と交換結合している。外側磁化固定層１３はＲｕからなる交換結合伝達層１４を介して、内側磁化固定層１５と交換結合している。この結果、内側磁化固定層１５の磁化方向は強固に固定されている。内側磁化固定層１５は膜面内で、媒体対向面Ｓと直交する方向に磁化されていることが望ましい。内側磁化固定層１５と外側磁化固定層１３は互いに反平行の向きに磁化方向が固定されているため、これらを合わせた部分の全体的な磁化が抑制される。内側磁化固定層１５の上には、スペーサ層１６を挟んで、外部磁界に応じて磁化方向が変化する磁化自由層１７が設けられている。保護層１８は、積層された各層が劣化することを防止するために設けられている。外側及び内側磁化固定層１３，１５並びに磁化自由層１７は典型的にはＣｏＦｅからなるが、Ｎｉを含んでいてもよい。
【００２１】
磁気抵抗効果素子４のトラック幅方向Ｔ両側には、絶縁膜３１を介してバイアス磁界印加層３２が形成されている。バイアス磁界印加層３２は磁化自由層１７を単磁区化するための磁区制御膜であり、磁化自由層１７にトラック幅方向Ｔのバイアス磁界を印加する。絶縁膜３１はＡｌ2Ｏ3、バイアス磁界印加層３２はＣｏＰｔ，ＣｏＣｒＰｔなどで形成される。
【００２２】
センス電流Ｓは、磁気抵抗効果素子４に、膜面直交方向Ｐに流れるようにされている。センス電流Ｓは、電極を兼ねる上部及び下部シールド層６，５から供給される。磁化自由層１７の磁化方向は、外部磁界が印加されていない状態では、バイアス磁界印加層３２からのバイアス磁界によって、トラック幅方向Ｔ、すなわち内側磁化固定層１５の磁化方向と直交する向きに制御されている。記録媒体Ｍからの外部磁界が磁化自由層１７に印加されると、磁化自由層１７の磁化方向は外部磁界の向き及び強さに応じて、膜面内を所定の方向に所定の角度だけ回転する。磁化自由層１７の磁化方向は内側磁化固定層１５の磁化方向に対して、外部磁界の向き及び強さに応じた相対角度をなし、相対角度に応じて伝導電子のスピン依存散乱が変化して磁気抵抗変化が生じる。磁気抵抗効果素子４は、この磁気抵抗変化を検出して、記録媒体Ｍの磁気情報を読み取る。
【００２３】
磁化自由層１７と外側及び内側磁化固定層１３，１５とはスペーサ層１６に関して上下逆に設けられてもよい。換言すれば、磁化自由層１７が外側及び内側磁化固定層１３，１５よりも基板Ｗに近い側に位置していてもよい。具体的には、内側磁化固定層１５から反強磁性層１２までの各層が保護層１８とスペーサ層１６の間に（内側磁化固定層１５が最も下側に、反強磁性層１２が最も上側になるように配置される）、磁化自由層１７が下地層１１とスペーサ層１６の間に配置される。
【００２４】
本明細書では、磁化自由層１７と内側磁化固定層１５のうち、磁気抵抗効果素子４が形成される基板Ｗに近い側、すなわち積層方向に見てスペーサ層１６の下側に位置する層を第１の磁性層Ｌ１と呼び、基板Ｗから見て第１の磁性層Ｌ１より遠い側、すなわち積層方向に見てスペーサ層１６の上側に位置する層を第２の磁性層Ｌ２と呼ぶ。表１に示す層構成では、内側磁化固定層１５が第１の磁性層Ｌ１、磁化自由層１７が第２の磁性層Ｌ２であり、逆の位置関係の層構成では、磁化自由層１７が第１の磁性層Ｌ１、内側磁化固定層１５が第２の磁性層Ｌ２となる。
【００２５】
スペーサ層１６は、酸化ガリウムを主成分とする主スペーサ層１６ｂを含んでいる。表１の例では主スペーサ層１６ｂの膜厚は０.９ｎｍであるが、例えば０.５ｎｍ以上１.２ｎｍ以下の範囲から選択することができる。主スペーサ層１６ｂはさらに、マグネシウム、亜鉛、インジウム、及びアルミニウムからなる群から選択された少なくとも１つの金属元素を含んでいる。これらの金属元素は酸素と結合した状態（酸化状態）で存在してもよいし、酸素と結合していない状態で存在してもよい。
【００２６】
主スペーサ層１６ｂは上記の金属元素以外の添加物、例えば他の金属や金属酸化物を含んでいてもよいが、主スペーサ層１６ｂ中の酸化ガリウムはモル分率で５０%以上であることが好ましい。酸化ガリウムの組成は一般式ＧａＯｘで表わされ、ｘの範囲は１.４５≦ｘ≦１.５５である。主スペーサ層１６ｂは、通常はアモルファスの状態で形成される。ＧａＯｘは、従来スペーサ層に用いられていたＣｕと比べて抵抗値が大きく、抵抗変化も大きい。このため、Ｃｕをスペーサ層として用いた従来の磁気抵抗効果素子と比べて大きなＭＲ変化率を得ることができる。
【００２７】
主スペーサ層は上記の群から選択された金属元素のうち、１つの金属元素だけを含んでいてもよい。この場合、「主スペーサ層１６ｂにおけるガリウムと当該１つの金属元素の合計含有量」に対する「当該１つの金属元素の含有量」の比は、１％原子分率以上、３０％原子分率以下であることが望ましい。例えば、主スペーサ層１６ｂが上記の金属元素のうちＭｇだけを含んでいる場合、主スペーサ層中のＧａとＭｇの合計含有量（合計原子分率）に対するＭｇの含有量（原子分率）の比が１％以上、３０％以下であればよい。
【００２８】
主スペーサ層１６ｂは上記の群から選択された金属元素のうち、２以上の金属元素を含んでいてもよい。この場合、「主スペーサ層１６ｂにおけるガリウムと当該２以上の金属元素の合計含有量」に対する「当該２以上の金属元素の合計含有量」の比が、１％原子分率以上、３０％原子分率以下であることが望ましい。例えば、主スペーサ層１６ｂが上記の金属元素のうちＭｇとＺｎだけを含んでいる場合、主スペーサ層中のＧａとＭｇとＺｎの合計含有量（合計原子分率）に対するＭｇとＺｎの合計含有量（合計原子分率）の比が１％以上、３０％以下であればよい。この際、「ガリウムと当該２以上の金属元素の合計含有量」に対する「個々の金属元素の含有量」の比が１％以上、３０％以下である必要はない。これは、マグネシウム、亜鉛、インジウム、及びアルミニウムは、いずれも酸化ガリウムの面積抵抗のばらつきを抑えるという共通の効果を有するためである。すなわち、酸化ガリウム中に１種類の金属元素だけが存在する場合であっても、複数種類の金属元素が存在する場合であっても、酸化ガリウムの面積抵抗のばらつきを抑える効果は同程度に得られる。従って、面積抵抗のばらつきを抑える上では、これらの金属元素の合計含有量が重要である。
【００２９】
酸化ガリウムは高いＭＲ変化率を実現するために有望な材料であるが、酸素を含んでいるため、第１及び第２の磁性層Ｌ１，Ｌ２が主スペーサ層１６ｂに隣接していると、第１及び第２の磁性層Ｌ１，Ｌ２に含まれるＦｅ，Ｃｏ，Ｎｉ等の元素、特にＦｅを酸化する傾向がある。これらの元素が酸化するとＭＲ変化率は低下する傾向にある。
【００３０】
そのため、主スペーサ層１６ｂと第１の磁性層Ｌ１とが直接接触するのを避け、第１の磁性層Ｌ１の酸化を効果的に防止する目的で、スペーサ層１６は、銅もしくは少なくとも一部が酸化された銅からなる第１の非磁性層１６ａを有していることが好ましい。第１の非磁性層１６ａは、亜鉛もしくは少なくとも一部が酸化された亜鉛であってもよい。銅または亜鉛の酸化は、主スペーサ層１６ｂからの酸素の拡散により生じてもよい。第１の非磁性層１６ａは主スペーサ層１６ｂと第１の磁性層Ｌ１との間に、双方に接して位置している。
【００３１】
同様の目的で、スペーサ層１６は、主スペーサ層１６ｂと第２の磁性層Ｌ２との間に双方に接して位置する、亜鉛もしくは少なくとも一部が酸化された亜鉛からなる第２の非磁性層１６ｃを有している。第２の非磁性層１６ｃは、銅もしくは少なくとも一部が酸化された銅であってもよい。銅または亜鉛の酸化は、主スペーサ層１６ｂからの酸素の拡散により生じてもよい。同様の原理により、第２の非磁性層１６ｃは第２の磁性層Ｌ２の酸化を防止することができる。
【００３２】
再び図１を参照すると、再生ヘッド２の上には、スパッタリング等によって形成された素子間シールド層８を介して記録ヘッド３が設けられている。記録ヘッド３はいわゆる垂直磁気記録用の構成を有している。書込のための磁極層は主磁極層２１と補助磁極層２２とからなる。これらの磁極層は、フレームめっき法等によって形成される。主磁極層２１は、ＦｅＣｏから形成され、媒体対向面Ｓにおいて、媒体対向面Ｓとほぼ直交する向きで配置されている。主磁極層２１の周囲には、絶縁材料からなるギャップ層２４の上を延びるコイル層２３が巻回しており、コイル層２３によって主磁極層２１に磁束が誘導される。コイル層２３は、フレームめっき法等によって形成される。この磁束は主磁極層２１の内部を導かれ、媒体対向面Ｓから記録媒体Ｍに向けて放出される。主磁極層２１は、媒体対向面Ｓ付近で、膜面直交方向Ｐだけでなく、トラック幅方向Ｔにも絞られており、高記録密度化に対応した微細で強い書込磁場を発生する。
【００３３】
補助磁極層２２は主磁極層２１と磁気的に結合した磁性層である。補助磁極層２２はＮｉ，Ｆｅ，Ｃｏのいずれか２つまたは３つからなる合金などで形成された、膜厚約０．０１μｍ〜約０．５μｍの磁極層である。補助磁極層２２は主磁極層２１から分岐して設けられ、媒体対向面Ｓ側ではギャップ層２４及びコイル絶縁層２５を介して主磁極層２１と対向している。補助磁極層２２の媒体対向面Ｓ側の端部は、補助磁極層２２の他の部分より層断面が広いトレーリングシールド部を形成している。このような補助磁極層２２を設けることによって、媒体対向面Ｓ近傍において、補助磁極層２２と主磁極層２１との間の磁場勾配がより急峻になる。この結果、信号出力のジッタが小さくなり、読み出し時のエラーレートを小さくすることができる。
【００３４】
（第２の実施形態）
本実施形態の薄膜磁気ヘッド１は、再生ヘッド２の構成を除いて、図１に示す第１の実施形態と同一である。図３及び表２には、このような磁気抵抗効果素子の層構成を示している。再生ヘッド１０２は、第１の実施形態と同様に多数の層が積層された磁気抵抗効果素子１０４と、磁気抵抗効果素子１０４を膜面直交方向Ｐ（積層方向）に挟むように設けられた上部及び下部シールド層１０６，１０５と、を有している。上部及び下部シールド層１０６，１０５はセンス電流Ｓの電極としても用いられ、センス電流Ｓを磁気抵抗効果素子１０４の膜面直交方向Ｐに流す。
【００３５】
本実施形態では、第１の磁性層Ｌ１と第２の磁性層Ｌ２は共に、外部磁界に対して磁化方向が変化する磁化自由層１１５，１１７である。バイアス磁界印加層１３２は媒体対向面Ｓから見て磁気抵抗効果素子１０４の裏面側に、絶縁層１３１を介して設けられ、第１及び第２の磁化自由層１１５，１１７（第１及び第２の磁性層Ｌ１，Ｌ２）に媒体対向面Ｓと直交する方向のバイアス磁界を印加する。第１、第２の磁化自由層１１５，１１７の間にはスペーサ層１１６が設けられている。第１の磁化自由層１１５と下部シールド層１０５の間には、第１の磁気的連結層１１１が、第２の磁化自由層１１７と上部シールド層１０６の間には、第２の磁気的連結層１１８がそれぞれ設けられている。
【００３６】
【表２】
0005273240.tif 000003
【００３７】
下部シールド層１０５は、第１の主シールド層１０５ａと、第１の主シールド層１０５ａ上に積層された第１の反強磁性層１０５ｂ及び第１の交換結合磁界印加層１０５ｃと、を有している。第１の交換結合磁界印加層１０５ｃは第１の反強磁性層１０５ｂとの反強磁性結合によって、トラック幅方向Ｔ（紙面直交方向）に磁化方向が固定されている。同様に、上部シールド層１０６は、第２の主シールド層１０６ａと、第２の主シールド層１０６ａの下方に積層された第２の反強磁性層１０６ｂ及び第２の交換結合磁界印加層１０６ｃと、を有している。第２の交換結合磁界印加層１０６ｃは第２の反強磁性層１０６ｂとの反強磁性結合によって、トラック幅方向Ｔに磁化方向が固定されている。第１及び第２の交換結合磁界印加層１０５ｃ，１０６ｃは、共に同じ方向に磁化されている。他の実施形態では、第１及び第２の反強磁性層１０５ｂ，１０６ｂと第１及び第２の交換結合磁界印加層１０５ｃ，１０６ｃを設ける代わりに、第１及び第２の主シールド層１０５ａ，１０６ａをトラック幅方向Ｔに細長い形状として、形状異方性効果を用いて単磁区化し、磁化方向が同じ方向を向くようにすることもできる。
【００３８】
第１の磁気的連結層１１１は、ＣｏＦｅからなるギャップ調整層１１１ｂ，１１１ｄとＲｕからなる交換結合伝達層１１１ａ，１１１ｃ，１１１ｅとが交互に積層された構造を有し、交換結合伝達層１１１ａ，１１１ｅが両側端面に位置している。第２の磁気的連結層１１８も第１の磁気的連結層１１１と同様、ＣｏＦｅからなるギャップ調整層１１８ｂとＲｕからなる交換結合伝達層１１８ａ，１１８ｃとが交互に積層された構造を有し、交換結合伝達層１１８ａ，１１８ｃが両側端面に位置している。交換結合伝達層１１１ａ，１１１ｃ，１１１ｅを挟む一対の磁性層１０５ｃ，１１１ｂ，１１１ｄ，１１５、及び交換結合伝達層１１８ａ，１１８ｃを挟む一対の磁性層１０６ｃ，１１８ｂ，１１７は交換結合をし、図３に示すように、磁化方向が交互に反転している（バイアス磁界は印加されていないとしている）。
【００３９】
ギャップ調整層１１１ｂ，１１１ｄ，１１８ｂの膜厚を調整することで、磁気抵抗効果素子１０４の総膜厚をシールドギャップに合わせて調整することができる。高記録密度を実現するためにはシールドギャップは小さいほど有利であるが、シールドギャップはバイアス磁界印加層１３２の必要膜厚によって決定される場合がある。そのような場合、ギャップ調整層１１１ｂ，１１１ｄ，１１８ｂの膜厚を変えることで、磁気抵抗効果素子１０４の総膜厚、すなわちシールドギャップを調整することが好ましい。
【００４０】
以上説明した磁気抵抗効果素子１０４は以下のように作動する。まず、バイアス磁界印加層１３２がない仮想的な状態を考える。図４は、第１及び第２の磁化自由層１１５，１１７の磁化を示す模式図である。第１及び第２の交換結合磁界印加層１０５ｃ，１０６ｃの磁化方向は交換結合伝達層１１１ａ，１１１ｃ，１１１ｅ，１１８ａ，１１８ｃを介してギャップ調整層１１１ｂ, １１１ｄ, １１８ｂで反転しながら、第１及び第２の磁化自由層１１５，１１７まで伝達される。従って、第１の磁化自由層１１５はトラック幅方向Ｔに、第１の交換結合磁界印加層１０５ｃの磁化方向と反平行の向きｙ１に磁化される。第２の磁化自由層１１７はトラック幅方向Ｔに、第２の交換結合磁界印加層１０６ｃの磁化方向と同じ向きｙ２に磁化される。
【００４１】
次に、バイアス磁界が印加された状態を考える。バイアス磁界はトラック幅方向Ｔを向いた第１及び第２の磁化自由層１１５，１１７の磁化方向を媒体対向面Ｓと直交する方向に向けて回転させる。図４の実線矢印ｘ１，ｘ２で示すように、破線矢印ｙ１，ｙ２から互いに逆回りの方向に所定の角度θだけ回転し、理想的には互いに直交する。これが、外部磁界の掛っていない場合の第１及び第２の磁化自由層１１５，１１７の磁化状態である。
【００４２】
この状態で、図中白抜き矢印で示すように外部磁界が印加されると、第１及び第２の磁化自由層１１５，１１７の磁化方向は、外部磁界の向きに応じて、互いに逆回りの方向に回転する。図中Ａ方向に外部磁界が印加されると、第１及び第２の磁化自由層１１５，１１７の磁化方向（実線矢印ｘ１，ｘ２）は図中ａ方向に回転し、図中Ｂ方向に外部磁界が印加されると、第１及び第２の磁化自由層１１５，１１７の磁化方向は図中ｂ方向に回転する。このようにして、外部磁界に応じて第１及び第２の磁化自由層１１５，１１７の磁化方向のなす相対角度が変化し、磁気抵抗効果に基づき、センス電流Ｓの抵抗値が変動する。この原理を利用して、磁気抵抗効果素子１０４は外部磁界の向き及び強度を検出することができる。
【００４３】
このように、本実施形態の磁気抵抗効果素子１０４は、外部磁界に応じて磁化方向が変化する一対の磁化自由層１１５，１１７と、これらに挟まれたスペーサ層１１６と、を有している。磁気抵抗効果素子１０４は、一対の磁化自由層１１５，１１７の磁化方向がともに外部磁界に応じて回転する点で第１の実施形態と異なるが、スペーサ層１１６としては第１の実施形態におけるスペーサ層１６と同じ構成を利用することができる。すなわち、スペーサ層１１６は、酸化ガリウムを主成分とする主スペーサ層１１６ｂを含んでいる。主スペーサ層１１６ｂはさらに、マグネシウム、亜鉛、インジウム、及びアルミニウムからなる群から選択された少なくとも１つの金属元素を含んでいる。スペーサ層１１６は、主スペーサ層１１６ｂと第１の磁性層Ｌ１との間に双方に接して位置する、銅もしくは少なくとも一部が酸化された銅からなる第１の非磁性層１１６ａを有している。第１の非磁性層１１６ａは、亜鉛もしくは少なくとも一部が酸化された亜鉛であってもよい。同様に、スペーサ層１１６は、主スペーサ層１１６ｂと第２の磁性層Ｌ２との間に双方に接して位置する、亜鉛もしくは少なくとも一部が酸化された亜鉛からなる第２の非磁性層１１６ｃを有している。第２の非磁性層１１６ｃは、銅もしくは少なくとも一部が酸化された銅であってもよい。
【００４４】
第１及び第２の磁化自由層１１５，１１７の磁化方向は、第１及び第２の磁気的連結層１１１，１１８に含まれるＲｕ層およびギャップ調整層の総数を調整することによって反転させることができる。例えば、上部シールド層１０６と下部シールド層１０５の磁化方向が反平行である場合、表３に示すように、第１の磁気的連結層１１１を２層のＲｕ層１１１ａ，１１１ｃとその間に挿入される１層のギャップ調整層１１１ｂとで構成することによって、第１の磁化自由層１１５の磁化方向を反転させることができる。同様に、図示は省略するが、表２に示す構成において、第２の磁気的連結層１１８を第１の磁気的連結層１１１と同様の５層構成とすることによっても同様の効果を得ることができる。
【００４５】
【表３】
0005273240.tif 000004
【００４６】
（第１の実施例）
表１に示す層構成の多層膜を、ＲＦスパッタリング装置を用いて、Ａｌ2Ｏ3−ＴｉＣ（ＡＬＴＩＣ）からなる基板Ｗ上に成膜した。主スペーサ層に添加する金属元素として、Ｍｇ，Ｚｎ，ＩｎまたはＡｌを用いた。本実施例では、これらの元素は酸化物として添加した。以下の説明では、Ｍｇ，Ｚｎ，Ｉｎ，Ａｌの酸化物を総称してＭＯｘという。主スペーサ層の膜厚は０.９ｎｍとした。主スペーサ層は、Ｇａ2Ｏ3のターゲットとＭＯｘのターゲットを反応チャンバ内に設置し、アルゴンガスをこれらのターゲットに同時に衝突させることによって成膜した。Ｇａ2Ｏ3にＭＯｘを添加したターゲットを用いてもよい。第１の非磁性層１６ａは銅、第２の非磁性層１６ｃは亜鉛を用いた。成膜後、２５０℃で３時間熱処理を行った。磁気抵抗効果素子の平面寸法（ジャンクションサイズ）は０．２μｍ×０．２μｍとした。
【００４７】
このような磁気抵抗効果素子において、Ｍｇ，Ｚｎ，Ｉｎ及びＡｌの原子分率を変化させて、ＭＲ変化率と、面積抵抗（ＲＡ）の平均値及びばらつきと、を求めた。Ｍｇ，Ｚｎ，Ｉｎ及びＡｌの原子分率は、Ｇａとこれらの金属元素の合計含有量（合計原子分率）に対する当該金属原子の含有量（原子分率）の比として規定した。つまり、原子分率の算出に当たって酸素は除外している。結果を表４及び図５に示す。面積抵抗のばらつきは各サンプルにおける面積抵抗（ＲＡ）の平均値をＮ，標準偏差をσとした時に、σ／Ｎ（％）として定義した。比較例として金属酸化物を添加しない、すなわち主スペーサ層が酸化ガリウムからなる磁気抵抗効果素子を同様の工程で作成し、同様にＭＲ変化率と、面積抵抗（ＲＡ）の平均値及びばらつきと、を求めた。各サンプルにおけるＭＲ変化率は比較例におけるＭＲ変化率を１として規格化した。
【００４８】
【表４】
0005273240.tif 000005
【００４９】
どの金属酸化物を用いた場合も、金属元素１％（原子分率）の含有量で、面積抵抗のばらつきが大きく抑制され、少なくとも３０％程度までの範囲ではこの効果が期待できる。一方、３０％（原子分率）を超えるとＭＲ変化率が低下する傾向がある。含有量が３０%を超えると、添加された金属元素が不純物のように振舞い、スピン偏極電子を散乱してしまうためと考えられる。以上より、金属元素の含有量の上限は３０％（原子分率）、下限は１％（原子分率）とすることが望ましい。面積抵抗の平均値は０．１〜０．３Ω・μｍ2の範囲が望ましく、ほとんどのサンプルでこの範囲内にある。Ｍｇ及びＺｎは、面積抵抗のばらつきを抑える効果が特に優れており、なかでもＭｇが最も優れている。Ｍｇの場合、含有量が１０〜２０％の範囲が特に好ましく、Ｚｎの場合、含有量が５〜２０％の範囲が特に好ましい。
【００５０】
（第２の実施例）
表２に示す層構成の多層膜を、ＲＦスパッタリング装置を用いて、Ａｌ2Ｏ3−ＴｉＣ（ＡＬＴＩＣ）からなる基板Ｗ上に成膜した。主スペーサ層の金属酸化物ＭＯｘとしてＭｇＯ，ＺｎＯ，Ｉｎ2Ｏ3，及びＡｌ2Ｏ3を用い、主スペーサ層の膜厚は０.９ｎｍとした。主スペーサ層は第１の実施例と同様の工程で成膜した。第１の非磁性層１１６ａは銅、第２の非磁性層１１６ｃは亜鉛を用いた。成膜後、２５０℃で３時間熱処理を行った。磁気抵抗効果素子の平面寸法（ジャンクションサイズ）は０．２μｍ×０．２μｍとした。
【００５１】
第１の実施例と同様に、Ｍｇ，Ｚｎ，Ｉｎ及びＡｌの原子分率を変化させて、ＭＲ変化率、面積抵抗（ＲＡ）の平均値及びばらつきを求めた。結果を表５及び図６に示す。
【００５２】
【表５】
0005273240.tif 000006
【００５３】
基本的な傾向は第１の実施例と同様である。すなわち、これらの金属元素を僅かに添加しただけで面積抵抗のばらつきが大きく低下し、少なくとも３０％程度までの含有量の範囲ではこの効果が期待できる。ＭＲ変化率は３０％を上回ると低下する傾向がある。従って、金属元素の含有量の上限は第１の実施例と同様、３０％とすることが望ましい。金属元素の含有量と面積抵抗のばらつきの関係が第１の実施例と極めて類似していることから、本実施例においても１％の含有量で十分な効果が生じると考えられる。従って、金属元素の含有量の下限は第１の実施例と同様、１％とすることができる。
【００５４】
次に、薄膜磁気ヘッド１を搭載した磁気ヘッドスライダについて説明する。図７を参照すると、磁気ヘッドスライダ２１０は、ほぼ六面体形状をなしており、そのうちの一面はハードディスクと対向する記録媒体対向面Ｓとなっている。磁気ヘッドスライダ２１０は、回転駆動される円盤状の記録媒体Ｍであるハードディスクに対向するように、ハードディスク装置内に配置されている。ハードディスクが図８におけるｚ方向に回転すると、ハードディスクと磁気ヘッドスライダ２１０との間を通過する空気流によって、磁気ヘッドスライダ２１０に、ｙ方向下向きに揚力が生じる。磁気ヘッドスライダ２１０は、この揚力によってハードディスクの表面から浮上するようになっている。磁気ヘッドスライダ２１０の空気流出側の端部（図８における左下の端部）の近傍には、薄膜磁気ヘッド１が形成されている。
【００５５】
図８を参照すると、ヘッドジンバルアセンブリ２２０は、磁気ヘッドスライダ２１０と、磁気ヘッドスライダ２１０を弾性的に支持するサスペンション２２１と、を備えている。サスペンション２２１は、ステンレス鋼によって形成された板ばね状のロードビーム２２２と、ロードビーム２２２の一端部に設けられたフレクシャ２２３と、ロードビーム２２２の他端部に設けられたベースプレート２２４と、を有している。フレクシャ２２３には磁気ヘッドスライダ２１０が接合され、磁気ヘッドスライダ２１０に適度な自由度を与える。フレクシャ２２３の、磁気ヘッドスライダ２１０が取り付けられる部分には、磁気ヘッドスライダ２１０の姿勢を一定に保つためのジンバル部が設けられている。
【００５６】
ヘッドジンバルアセンブリ２２０をアーム２３０に取り付けたものはヘッドアームアセンブリ２２１と呼ばれる。アーム２３０は、磁気ヘッドスライダ２１０をハードディスク２６２のトラック横断方向ｘに移動させる。アーム２３０の一端はベースプレート２２４に取り付けられている。アーム２３０の他端部には、ボイスコイルモータの一部となるコイル２３１が取り付けられている。アーム２３０の中間部には軸受け部２３３が設けられている。アーム２３０は、軸受け部２３３に取り付けられた軸２３４によって回動自在に支持されている。アーム２３０及び、アーム２３０を駆動するボイスコイルモータは、アクチュエータを構成する。
【００５７】
次に、図９及び図１０を参照して、上述した磁気ヘッドスライダが組込まれたヘッドスタックアセンブリとハードディスク装置について説明する。ヘッドスタックアセンブリとは、複数のアームを有するキャリッジの各アームにヘッドジンバルアセンブリ２２０を取り付けたものである。図９はヘッドスタックアセンブリの側面図、図１０はハードディスク装置の平面図である。ヘッドスタックアセンブリ２５０は、複数のアーム２３０を有するキャリッジ２５１を有している。各アーム２３０には、ヘッドジンバルアセンブリ２２０が、互いに間隔を開けて垂直方向に並ぶように取り付けられている。キャリッジ２５１の、アーム２３０の反対側には、ボイスコイルモータの一部となるコイル２５３が取り付けられている。ボイスコイルモータは、コイル２５３を挟んで対向する位置に配置された永久磁石２６３を有している。
【００５８】
図１０を参照すると、ヘッドスタックアセンブリ２５０は、ハードディスク装置に組込まれている。ハードディスク装置は、スピンドルモータ２６１に取り付けられた複数枚のハードディスク２６２を有している。ハードディスク２６２毎に、ハードディスク２６２を挟んで対向するように２つの磁気ヘッドスライダ２１０が配置されている。磁気ヘッドスライダ２１０を除くヘッドスタックアセンブリ２５０及びアクチュエータは、位置決め装置に対応し、磁気ヘッドスライダ２１０を支持すると共に、磁気ヘッドスライダ２１０をハードディスク２６２に対して位置決めする。磁気ヘッドスライダ２１０はアクチュエータによって、ハードディスク２６２のトラック横断方向に動かされ、ハードディスク２６２に対して位置決めされる。磁気ヘッドスライダ２１０に含まれる薄膜磁気ヘッド１１は、記録ヘッド３によってハードディスク２６２に情報を記録し、再生ヘッド２, １０２によってハードディスク２６２に記録されている情報を再生する。
【符号の説明】
【００５９】
４  磁気抵抗効果素子
１６  スペーサ層
１６ａ  第１の非磁性層
１６ｂ  主スペーサ
１６ｃ  第２の非磁性層
Ｌ１  第１の磁性層
Ｌ２  第２の磁性層
【図２】
0005273240.tif 000007
【図３】
0005273240.tif 000008
【図４】
0005273240.tif 000009
【図５】
0005273240.tif 000010
【図６】
0005273240.tif 000011
【図７】
0005273240.tif 000012
【図８】
0005273240.tif 000013
【図９】
0005273240.tif 000014
【図１０】
0005273240.tif 000015
【図１】
0005273240.tif 000016